(57)【特許請求の範囲】
【請求項１】
加硫ゴムからなる部分を含むコアと、
該コアを被覆する１層又は２層以上のカバーからなるゴルフボールであって、
前記加硫ゴムは、基材ゴム１００質量部あたり、α位及び／又はβ位がハロゲン置換されたα，β−不飽和カルボン酸及び／又はその金属塩１５〜４５質量部含有されているゴム組成物（但し、活性水素含有有機充填剤を含有するものを除く）の加硫体であるゴルフボール。
【請求項２】
前記ハロゲン置換されたα，β−不飽和カルボン酸及び／又はその金属塩が、少なくともβ位がハロゲン置換されたものである請求項１に記載のゴルフボール。
【請求項３】
前記ハロゲン置換されたα，β−不飽和カルボン酸及び／又はその金属塩が、α位及びβ位がともにハロゲン置換されたものである請求項１に記載のゴルフボール。
【請求項４】
前記ゴム組成物には、ハロゲン置換されていないα，β−不飽和カルボン酸及び／又はその金属塩を含んでいて、
該ハロゲン置換されていないα，β−不飽和カルボン酸及び／又はその金属塩の含有量（ｈ）と前記ハロゲン置換されたハロゲン置換されたα，β−不飽和カルボン酸及び／又はその金属塩の含有量（Ｈ）の合計（Ｈ＋ｈ）に対する前記ハロゲン置換されたα，β−不飽和カルボン酸及び／又はその金属塩の含有量の割合Ｈ／（Ｈ＋ｈ）が、０．３以上である請求項１〜３の何れか１項に記載のゴルフボール。
【請求項５】
前記ハロゲン置換されていないα，β−不飽和カルボン酸及び／又はその金属塩の含有量（ｈ）と前記ハロゲン置換されたα，β−不飽和カルボン酸及び／又はその金属塩の含有量（Ｈ）の合計（Ｈ＋ｈ）は、基材ゴム１００質量部に対して１５〜４５質量部である請求項４に記載のゴルフボール。
【請求項６】
前記ゴム組成物には、さらに有機硫黄化合物が含まれている請求項１〜５に記載のゴルフボール。
【発明の詳細な説明】
【０００１】
【発明の属する技術分野】
本発明は、コアを硬くすることなく、反発性を向上させたソリッドゴルフボールに関するものである。
【０００２】
【従来の技術】
ゴルフボールは、加硫ゴムからなるコアと熱可塑性樹脂からなるカバーで構成されるソリッドゴルフボールと、液体または固体のセンターを糸状ゴムで巻いてなる糸巻きコアを熱可塑性樹脂又はバラタ等のカバーで構成される糸巻きゴルフボールに大別される。
【０００３】
ここで、ソリッドゴルフボールのコアの材料となるゴム組成物には、基材ゴムの他に、反発性及び耐衝撃性を向上させるために、共架橋剤としてα，β−不飽和カルボン酸及び／又はその金属塩、共架橋開始剤として有機過酸化物を配合している。このため、ソリッドゴルフボールは、耐久性と飛距離において優れるが、ソリッドコアは糸巻きコアと比べて硬いために、打撃時の衝撃（打球感）の点で糸巻きゴルフボールよりも劣っている。
【０００４】
ソリッドゴルフボールの打球感を改良するためには、コアの硬度を低くし、柔らかくする必要がある。コア用ゴム組成物における共架橋剤の含有量、架橋開始剤の含有量を少なくすることにより、コアを柔らかくすることができる。しかし、これらの含有量を減らすことによりコアを柔らかくする方法では、打球感を良好とする程度にまで硬度を下げようとすると、反発性が低下しすぎて、十分な飛距離が得られない。
【０００５】
ソリッドゴルフボールの反発性を低下させることなく、コア硬度を下げて打球感を満足することができるゴルフボールとして、有機硫黄化合物を含有させたゴム組成物を用いることが提案されている（特許２７７８２２９号、特許２６６９０５１号）。これらは、有機硫黄化合物を含有させることにより、従来のコア用ゴム組成物に配合していた共架橋剤の含有量よりも少ない共架橋剤の量で、反発性を確保している。しかしながら、打球感を保持しつつ、反発性を更に向上することへの要求は尚も続いている。
【０００６】
【発明が解決しようとする課題】
本発明は、このような事情に鑑みてなされたものであり、その目的とするところは、打球感を損なうことなく、さらに反発性を向上できるゴルフボールを提供することにある。
【０００７】
【課題を解決するための手段】
本発明のゴルフボールは、加硫ゴムからなる部分を含むコアと、該コアを被覆する１層又は２層以上のカバーからなるゴルフボールであって、前記加硫ゴムは、基材ゴム１００質量部あたり、α位及び／又はβ位がハロゲン置換されたα，β−不飽和カルボン酸及び／又はその金属塩１５〜４５質量部含有されているゴム組成物（但し、活性水素含有有機充填剤を含有するものを除く）の加硫体である。
【０００８】
前記ハロゲン置換されたα，β−不飽和カルボン酸及び／又はその金属塩は、少なくともβ位がハロゲン置換されたものであることが好ましい。さらには、前記ハロゲン置換されたα，β−不飽和カルボン酸及び／又はその金属塩は、α位及びβ位がともにハロゲン置換されたものであることが好ましい。
【０００９】
また、前記ゴム組成物には、ハロゲン置換されていないα，β−不飽和カルボン酸及び／又はその金属塩を含んでいる場合、該ハロゲン置換されていないα，β−不飽和カルボン酸及び／又はその金属塩の含有量（ｈ）と前記ハロゲン置換されたα，β−不飽和カルボン酸及び／又はその金属塩の含有量（Ｈ）の合計（Ｈ＋ｈ）に対する前記ハロゲン置換されたα，β−不飽和カルボン酸及び／又はその金属塩の含有量の割合Ｈ／（Ｈ＋ｈ）が、０．３以上であることが好ましい。この場合、前記ハロゲン置換されていないα，β−不飽和カルボン酸及び／又はその金属塩の含有量（ｈ）と前記ハロゲン置換されたα，β−不飽和カルボン酸及び／又はその金属塩の含有量（Ｈ）の合計（Ｈ＋ｈ）は、基材ゴム１００質量部に対して１５〜４５質量部であることが好ましい。
【００１０】
前記ゴム組成物には、さらに有機硫黄化合物が含まれていることが好ましい。
【００１１】
【発明の実施の形態】
本発明のゴルフボールは、コアが下記ゴム組成物の加硫体の部分を含んでいる。
【００１２】
本発明に係るコア用ゴム組成物は、基材ゴム、共架橋剤としてα位置及び／又はβ位置がハロゲン置換されたα，β−不飽和カルボン酸及び／又はその金属塩を含んでいる。
【００１３】
基材ゴムとしては、シス−１，４−結合を少なくとも４０％以上、好ましくは８０％以上を有するいわゆるハイシスポリブタジエンゴムが好ましく用いられる。
【００１４】
α位置及び／又はβ位置がハロゲン置換されたα，β−不飽和カルボン酸（以下、単に「ハロゲン置換α，β−不飽和カルボン酸」という）とは、下記（１）式で示される化合物である。すなわち、ハロゲン置換α，β−不飽和カルボン酸とは、α，β−不飽和カルボン酸のα位置、β位置の炭素に結合しているＸ1，Ｘ2，Ｘ3は、ハロゲン原子、水素原子、又はアルキル基を表わしており、且つＸ1，Ｘ2，Ｘ3のうち少なくとも１つはハロゲン元素である。
【００１５】
【化１】
0004311594.tif 000002
【００１６】
（１）式においてハロゲン原子が１つしか結合していない場合、Ｘ1〜Ｘ3のいずれがハロゲンであってもよい。（１）式においてハロゲン原子が２つ結合している場合、α位置に結合しているＸ1とβ位置に結合しているＸ2又はＸ3のいずれか一方がハロゲンであってもよいし、β位置に結合しているＸ2及びＸ3がハロゲンであってもよい。さらに（１）式においてＸ1〜Ｘ3のすべてがハロゲンであってもよい。ここで、ハロゲンとしては、フッ素、塩素、臭素、ヨウ素が挙げられる。
【００１７】
ハロゲン置換α，β−不飽和カルボン酸の金属塩に用いられる金属は、亜鉛、マグネシウム、ナトリウム、カリウム、カルシウム、アルミニウム、ジルコニウム、カドミウム、スズ等の金属が好ましく、より好ましくは亜鉛が用いられる。
【００１８】
このようなハロゲン置換α，β−不飽和カルボン酸は、機構は不明であるが、ハロゲン置換されていない従来の共架橋剤であるα，β−不飽和カルボン酸（本明細書において、単に「α，β−不飽和カルボン酸」というときは、ハロゲン置換されていないα，β−不飽和カルボン酸をいう）及び／またはその金属塩を用いる場合と比べて、エネルギー損失の低い架橋構造を形成することができ、反発弾性を高くすることができる。
【００１９】
ハロゲン置換されたα，β−不飽和カルボン酸及び／またはその金属塩は、基材ゴム１００質量部に対し、１５質量部以上、好ましくは２０質量部以上で、４５質量部以下、好ましくは３５質量部以下含有する。１５質量部未満では、コアが軟らかくなりすぎて、十分な反発性向上効果が得られないからである。一方、４５質量部を越えると、反発性向上効果が飽和するにも拘わらず、コンプレッションが小さくなり、硬くなりすぎる。つまり、打球感の悪化の原因となる。
【００２０】
コア用ゴム組成物には、共架橋剤として、ハロゲン置換α，β−不飽和カルボン酸及び／またはその金属塩の他に、従来より共架橋剤として使用されていたα，β−不飽和カルボン酸及び／またはその金属塩を含有させてもよい。この場合、α，β−不飽和カルボン酸及び／またはその金属塩の含有量をｈ、ハロゲン置換α，β−不飽和カルボン酸及び／またはその金属塩の含有量をＨとして、これらの含有量総量（Ｈ＋ｈ）に対するハロゲン置換α，β−不飽和カルボン酸及び／またはその金属塩の含有量（Ｈ）の割合Ｈ／（Ｈ＋ｈ）が０．３以上となるようにすることが好ましい。０．３未満では、ハロゲン置換α，β−不飽和カルボン酸の含有量が相対的に少なすぎて反発性の改良効果が得られないからである。また、含有総量（Ｈ＋ｈ）は、基材ゴム１００質量部に対し、１５〜４５質量部とすることが好ましい。１５質量部未満では、ハロゲン置換α，β−不飽和カルボン酸の含有量下限を満足できないからである。また４５質量部超では、コアが硬くなりすぎて、打球感が低下しすぎるからである。
【００２１】
本発明に係るコア用ゴム組成物には、基材ゴム、共架橋剤の他、架橋開始剤として有機過酸化物を含むことが好ましい。
【００２２】
本発明で用いられる有機過酸化物としては、ジクミルパーオキサイド、１，１−ビス（ｔ−ブチルパーオキシ）−３，５−トリメチルシクロヘキサン、２，５−ジメチル−２，５−ジ（ｔ−ブチルパーオキシ）ヘキサン、ジ−ｔ−ブチルパーオキサイド等が挙げられ、これらのうちジクミルパーオキサイドが好ましく用いられる。有機過酸化物の配合量の下限は、基材ゴム１００質量部に対して０．２質量部、好ましくは０．５質量部、より好ましくは１質量部である。配合量の上限は、基材ゴム１００質量部に対して、５質量部、好ましくは２．５質量部である。０．２質量部未満では柔らかすぎて高反発がえられないからである。５質量部超では、コアの硬度を適切にするためには、α，β−不飽和カルボン酸及び／又はその金属塩あるいはハロゲン置換α，β−不飽和カルボン酸及び／又はその金属塩の含有量を抑制する必要があり、反発性向上に必要な量だけ使用するとコアが硬くなりすぎるからである。
【００２３】
本発明に係るコア用ゴム組成物には、さらに有機硫黄化合物を含有することが好ましい。有機硫黄化合物としては、下記（２）式で表わされるチオフェノール類、下記（３）式で表れるスルフィド類、下記（４）式で表わされるチオフェノール亜鉛類が好ましく用いられる。
【００２４】
【化２】
0004311594.tif 000003
【００２５】
【化３】
0004311594.tif 000004
【００２６】
【化４】
0004311594.tif 000005
【００２７】
上記化学式中、Ｙは、アルキル基、ハロゲン原子、水素原子、及びニトロ基から選ばれる少なくとも１種である。ｎは０〜５の整数であり、ｊは１以上の整数で、好ましくはｊは１又は２である。
【００２８】
これらの有機硫黄化合物は、加硫の際にイオウラジカル（Ｒ−Ｓ・，Ｒ−Ｓj-1−Ｓ・）が生成しやすく、加硫ゴムの架橋構造に影響を及ぼすことができる。具体的には、加硫体を硬くすることなく、反発性を増大させる効果がある。かかる効果は、上記有機硫黄化合物のうち特にチオフェノールが大きいので、チオフェノール類が好ましく用いられる。
【００２９】
（２）式で表わされる有機硫黄化合物としては、ベンゼンチオール、４−クロロベンゼンチオール、３−クロロベンゼンチオール、４−ブロモベンゼンチオール、３−ブロモベンゼンチオール、４−フルオロベンゼンチオール、４−ヨードベンゼンチオール、２，５−ジクロロベンゼンチオール、３，５−ジクロロベンゼンチオール、２，６−ジクロロベンゼンチオール、２，５−ジブロモベンゼンチオール、３，５−ジブロモベンゼンチオール、２−クロロ−５−ブロモベンゼンチオール、２，４，６−トリクロロベンゼンチオール、２，３，４，５，６−ペンタクロロベンゼンチオール、、２，３，４，５，６−ペンタフルオロベンゼンチオール、４−ニトロベンゼンチオール、２−ニトロベンゼンチオール、特に４−クロロベンゼンチオール、４−ブロモベンゼンチオール、４−フルオロベンゼンチオール、４−ヨードベンゼンチオール、２，５−ジクロロベンゼンチオール、３，５−ジクロロベンゼンチオール、２−クロロ−５−ブロモベンゼンチオール、２，４，５−トリクロロベンゼンチオール、２，３，４，５，６−ペンタクロロベンゼンチオール、２，３，４，５，６−ペンタフルオロベンゼンチオールが挙げられる。
【００３０】
（３）式で表わされる有機硫黄化合物としては、ジフェニルジスルフィド、ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド、ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２，４，６−トリクロロフェニル）ジスルフィド、ビス（２，３，４，５，６−ペンタクロロフェニル）ジスルフィド、ビス（２，３，４，５，６−ペンタフルオロフェニル）ジスルフィド、ビス（４−ニトロフェニル）ジスルフィド、ビス（２−ニトロフェニル）ジスルフィド、特にビス（４−クロロフェニル）ジスルフィド、ビス（４−ブロモフェニル）ジスルフィド、ビス（４−フルオロフェニル）ジスルフィド、ビス（４−ヨードフェニル）ジスルフィド、ビス（２，５−ジクロロフェニル）ジスルフィド、ビス（３，５−ジクロロフェニル）ジスルフィド、ビス（２−クロロ−５−ブロモフェニル）ジスルフィド、ビス（２，４，５−トリクロロフェニル）ジスルフィド、ビス（２，３，４，５，６−ペンタクロロフェニル）ジスルフィド、ビス（２，３，４，５，６−ペンタフルオロフェニル）ジスルフィド等が挙げられる。
【００３１】
（４）式で表わされる硫黄化合物としては、ベンゼンチオール亜鉛塩、４−クロロベンゼンチオール亜鉛塩、３−クロロベンゼンチオール亜鉛塩、４−ブロモベンゼンチオール亜鉛塩、３−ブロモベンゼンチオール亜鉛塩、４−ヨードベンゼンチオール亜鉛塩、２，５−ジクロロベンゼンチオール亜鉛塩、３，５−ジクロロベンゼンチオール亜鉛塩、２，６−ジクロロベンゼンチオール亜鉛塩、２，５−ジブロモベンゼンチオール亜鉛塩、３，５−ジブロモベンゼンチオール亜鉛塩、２−クロロ−５−ブロモベンゼンチオール亜鉛塩、２，４，６−トリクロロベンゼンチオール亜鉛塩、２，３，４，５，６−ペンタクロロベンゼンチオール亜鉛塩、２，３，４，５，６−ペンタフルオロベンゼンチオール亜鉛塩、４−ニトロベンゼンチオール亜鉛塩、２−ニトロベンゼンチオール亜鉛塩、特に４−クロロベンゼンチオール亜鉛塩、４−ブロモベンゼンチオール亜鉛塩、４−フルオロベンゼンチオール亜鉛塩、４−ヨードベンゼンチオール亜鉛塩、２，５−ジクロロベンゼンチオール亜鉛塩、３，５−ジクロロベンゼンチオール亜鉛塩、２，５−ジブロモベンゼンチオール亜鉛塩、３，５−ジブロモベンゼンチオール亜鉛塩、２−クロロ−５−ブロモベンゼンチオール亜鉛塩、２，４，５−トリクロロベンゼンチオール亜鉛塩、２，３，４，５，６−ペンタクロロベンゼンチオール亜鉛塩、２，３，４，５，６−ペンタフルオロベンゼンチオール亜鉛塩が挙げられる。
【００３２】
コア用ゴム組成物における基材ゴム１００質量部に対する有機硫黄化合物の含有量の好ましい下限は、０．０５質量部、より好ましくは０．１質量部である。基材ゴム１００質量部に対する含有量の好ましい上限は、３質量部、より好ましくは２質量部である。３質量部越えるとコンプレッションが大きくなって反発性が低下する傾向にあり、０．０５質量部未満では反発力増大効果が有効に発揮されない。
【００３３】
本発明のコア用ゴム組成物には、さらに比重調整剤を含有することが好ましい。比重調整剤としては、具体的には酸化亜鉛、硫酸バリウム、炭酸カルシウム等の無機金属塩；タングステン（比重１９．３）、タングステンカーバイト（比重１５．８）、モリブデン（比重１０．２）、鉛（比重１１．３）、酸化鉛（比重１９．３）、ニッケル（比重８．９）及び銅（比重８．９）またはこれらの混合物等の金属粉末などが挙げられる。これらのうち、加硫助剤としての機能も発揮できる酸化亜鉛が好ましく用いられる。酸化亜鉛は、基材ゴム１００質量部に対して３〜３０質量部、好ましくは１０〜２５質量部であることが好ましい。３０質量部以上では適切な硬さにするためにハロゲン置換されたα，β−不飽和カルボン酸及び／又はその金属塩の量を減らさなければならず、高反発がえられないからである。
【００３４】
本発明のコア用ゴム組成物には、上記成分以外に、必要に応じて、老化防止剤、可塑化剤などの添加剤を含有してもよい。
【００３５】
本発明のゴルフボールのコアは、以上のような組成を有するコア用ゴム組成物の加硫体を含むもので、コアが一層の場合には上記コア用ゴム組成物の加硫体で形成される球状コアであり、コアが２層以上からなる場合には、コアを構成する加硫ゴム層の少なくとも一層が上記コア用ゴム組成物で構成される加硫体で構成されればよい。但し、コア全体体積Ｖに対する上記コア用ゴム組成物の加硫体部分の体積ｖの割合ｖ／Ｖは、０．３以上が好ましく、より好ましくは０．５以上であり、さらに好ましくは０．８以上であり、コア全体が上記コア用ゴム組成物の加硫体で構成される（ｖ／Ｖ＝１）ことが最も好ましい。ｖ／Ｖの割合が小さすぎると、本発明の効果、すなわちコアを硬くすることなく、反発性を増大する効果が得られにくいからである。
【００３６】
コアは、金型を用いて、１３０〜１８０℃、２．９〜１１．８ＭＰａで１５〜６０分間、ゴム組成物を加熱加圧成形することにより製造できる。２層以上の場合、順次加硫ゴム層で被覆していくようにすればよい。コアの大きさは直径３２．８〜４０．８ｍｍ、好ましくは３３．６〜４０．０ｍｍであることが好ましい。３２．８ｍｍより小さいと、反発性能が低下して飛距離が低下し、４０．８ｍｍより大きいと耐久性が低下する。
【００３７】
本発明のゴルフボールは、上記のようなコアにカバーが被覆してなるもので、カバーは、１層であってもよいし、２層以上であってもよい。
【００３８】
カバー材料としては、成形性等の理由により、熱可塑性樹脂を基材樹脂とする熱可塑性樹脂組成物で構成されることが好ましく、基材樹脂には、熱可塑性樹脂の他に、熱可塑性エラストマー、アイオノマーを含むことが好ましい。特に最外層のカバーについては、カバーとして要求される耐久性、高反発性を達成するために、アイオノマーを含むことが好ましく、より好ましくは基材樹脂の５０質量％、更に好ましくは７０質量％がアイオノマーであることが好ましい。
【００３９】
カバーは、上記のようにして作製したコアを被覆することにより形成するが、被覆方法としては、通常の射出成形による方法、予めカバーのハーフシェルを成形し、これにコアを詰め込んで熱プレス成形する方法などが用いられる。
【００４０】
そして、カバー成形時に通常はディンプルと呼ばれる窪みを表面に多数形成し、美観や商品価値を高めるためのペイント仕上げ、マーキングスタンプ等を施すことにより商品とされる。
【００４１】
【実施例】
〔評価方法〕
▲１▼反発係数
静止しているコアに１９８．４ｇの金属円筒物を４０ｍ／ｓの速度で衝突させ、衝突前後の円筒物及びコアの速度を測定し、夫々の速度及び重量から算出した。
【００４２】
▲２▼コンプレッション
コアに９８Ｎの荷重負荷時の変形量を基準とし、１２７５Ｎの荷重を負荷した時の圧縮変形量（ｍｍ）を測定した。変形量が小さい程、一般にボールが硬いことを示す。
【００４３】
▲３▼飛距離（ｍ）
ツルーテンパー社製のスイングロボットに、ゴルフクラブＷ＃１（ヘッドスピード：４５ｍ／秒）を取り付け、各ゴルフボールを打球したときの飛距離を測定した。ここでいう飛距離は、打撃地点から、ボールの落下地点までの距離をいう。
【００４４】
▲４▼打球フィーリング
１０人のゴルファーが、ゴルフクラブＷ＃１を用いて実打し、打撃時の衝撃の大きさに応じて、「○」（衝撃が少なくソフトである）〜「×」（衝撃が大きい）の３段階で判定し、最も多い判定を得たものを、そのゴルフボルの打球感とした。
【００４５】
〔ゴルフボールの製造〕
表１〜３に示す配合組成を有するゴム組成物を用いて、外径３８．２ｍｍのコアを作成した。作製したコアに、カバー用組成物（ハイミラン１７０６を３０質量部、ハイミラン１７０７を３０質量部、ハイミラン１６０５を４０質量部、酸化チタン２質量部、硫酸バリウム２質量部）でカバー（厚み２．３ｍｍ）を形成して、直径４２．８ｍｍのゴルフボールを製造した。
【００４６】
尚、コア用ゴム組成物において、基材ゴムであるポリブタジエンとしては、ＪＳＲ株式会社製のＢＲ−１１を用いた。また、ハロゲン置換アクリル酸亜鉛は、下記の通りである。下記式中、Ａは、―ＣＯＯＺｎＯＯＣ―を示している。
【００４７】
【化５】
0004311594.tif 000006
【００４８】
カバー材料であるハイミラン１７０６は亜鉛イオン中和エチレン−メタクリル酸共重合体系アイオノマーであり、ハイミラン１７０７はナトリウムイオン中和エチレン−メタクリル酸共重合体系アイオノマーであり、ハイミラン１６０５はナトリウムイオン中和エチレン−メタクリル酸共重合体系アイオノマーであり、いずれも三井デュポンポリケミカル株式会社製の製品である。
【００４９】
〔ハロゲン置換アクリル酸亜鉛の効果〕
表１に示すように、ハロゲン置換アクリル酸亜鉛を含むコア用ゴム組成物（実施例１〜５）あるいはハロゲン置換アクリル酸亜鉛を含まないコア用ゴム組成物(比較例１〜３)を用いてゴルフボールを製造した。上記測定評価方法に基づいて、コアのコンプレッション、コア反発係数、飛距離を測定評価した結果を表１に示す。
【００５０】
【表１】
0004311594.tif 000007
【００５１】
実施例１と比較例１とは、共架橋剤としてハロゲン置換アクリル酸亜鉛を用いたか、アクリル酸亜鉛を用いたかの違いである。これらを比べると、実施例３の方がコンプレッションが大きく、コアが軟らかいにも拘わらず、反発係数、飛距離が大きい。
【００５２】
また、実施例２と比較例２との比較からわかるように、コンプレッションが同等程度（コアの硬さが同程度）であっても、共架橋剤としてハロゲン置換アクリル酸亜鉛を使用した方が、反発係数、飛距離が優れている。これらのことから、ハロゲン置換アクリル酸亜鉛を用いることにより、打球感を低下させることなく、飛距離が向上することがわかる。
【００５３】
一方、比較例３から、アクリル酸亜鉛の含有量を上げることにより反発係数、飛距離の増大を図ることができるが、反発係数の増大に伴うコンプレッションの増大の割合が大きく、ハロゲン置換アクリル酸亜鉛と同程度の反発性を得ようとすると、コアが硬くなりすぎる。
【００５４】
さらに反発係数が近い値を有する実施例４と比較例３について打球感を評価したところ、実施例４の打球感は「○」であり、比較例３の打球感は「△」であった。従って、本発明のゴルフボールでは、従来のゴルフボールより、反発性が同等程度であれば、打球感を向上させることができることがわかる。
【００５５】
尚、実施例２〜４から、ジフェニルジスルフィドを含有させることにより、反発係数、飛距離を保持しつつ、コアを軟らかくできることがわかる。また、その効果は、実施例３と実施例５との比較から、ジフェニルジスルフィドを用いた場合よりも、ペンタブロモチオフェノールを用いた場合の方が大きいことがわかる。
【００５６】
〔ハロゲン置換アクリル酸亜鉛の含有量の影響〕
表２に示すように、ハロゲン置換アクリル酸亜鉛又はアクリル酸亜鉛の配合量を変えたコア用ゴム組成物を用いて、上記方法によりゴルフボールを製造した。コアのコンプレッション、コア反発係数、飛距離を測定評価した結果を表２に示す。
【００５７】
【表２】
0004311594.tif 000008
【００５８】
実施例６，１，７の順で、コンプレッションが小さくなり、反発係数が大きくなることがわかる。すなわち、ハロゲン置換アクリル酸亜鉛の含有量が増えるのに従って、反発係数、飛距離が増大するが、コアが硬くなる。このことは、アクリル酸亜鉛の場合も同様に言えるが（比較例１，４参照）、反発係数及び飛距離の増大の程度は、ハロゲン置換アクリル酸亜鉛を用いた場合の方が大きい。
【００５９】
実施例８は、ハロゲン置換アクリル酸亜鉛とアクリル酸亜鉛とを併用した場合である。ハロゲン置換アクリル酸亜鉛とアクリル酸亜鉛の含有総量が等しい実施例１と実施例８とを比べると、ハロゲン置換アクリル酸亜鉛を単独で用いている実施例１の方が、コアが軟らかく、しかも反発係数が大きい。
【００６０】
〔ハロゲン置換アクリル酸亜鉛の種類と効果〕
ハロゲン置換アクリル酸亜鉛の種類を変えたコア用ゴム組成物を用いて、ゴルフボールを製造した。コアのコンプレッション、コア反発係数、飛距離を測定した結果を表３に示す。
【００６１】
【表３】
0004311594.tif 000009
【００６２】
表３から、ハロゲン置換アクリル酸亜鉛の種類により、コンプレッション、反発係数が異なることがわかる。つまり、ハロゲン置換アクリル酸亜鉛の種類を変えることにより、反発性が同程度であっても、コアの硬さを変えることができることがわかる。
【００６３】
【発明の効果】
本発明のゴルフボールは、コアを硬くすることなく、反発性を増大させたものである。従って、打球感を低下させることなく、飛距離を増大させることができる。